(57)【特許請求の範囲】
【請求項１】
コアとシェルとを有し且つ融着剤が前記シェルのみに存在するハイブリッドトナーを調製するためのプロセスであって、
少なくとも１つのスチレンアクリレートポリマー樹脂を含む第１のラテックスと、少なくとも１つのアモルファスポリエステルラテックスと、任意要素の結晶性ポリエステルラテックスと、ワックスと、任意要素の着色剤とを混合し、コア混合物を作製することと；
場合により、前記コア混合物に凝固剤を添加することと；
前記コア混合物を、前記少なくとも１つのスチレンアクリレートポリマー樹脂のいずれかのガラス転移温度より低い温度まで加熱し、前記コア混合物を凝集させ、凝集したコア粒子を作製することと；
少なくとも１つのスチレンアクリレートポリマー樹脂を含む第２のラテックスと前記融着剤とを混合し、シェル混合物を作製することと；
前記凝集したコア粒子を前記シェル混合物でコーティングすることと；
前記シェル混合物と前記凝集したコア粒子を、前記少なくとも１つのスチレンアクリレートポリマー樹脂のいずれかのガラス転移温度より高い温度まで加熱し、前記凝集したコア粒子を融着させ、トナー粒子を作製することと；
前記トナー粒子を単離することと；
を含み、
前記融着剤は、２，２，４−トリメチル−１，３−ペンタンジオールモノイソブチレート、２，２，４−トリメチル−１，３−ペンタンジオールジイソブチレート、トリエチレングリコールジ−２−エチルヘキサノエート、安息香酸ベンジル、ジエチレングリコールジベンゾエート、３−フェニルプロピルベンゾエート、ジプロピレングリコールジベンゾエート、プロピレングリコールジベンゾエートおよびこれらの混合物からなる群から選択される、
プロセス。
【請求項２】
前記融着剤は、大気圧での沸点が２５０℃〜４５０℃である、請求項１に記載のプロセス。
【請求項３】
前記融着剤は、２０℃での揮発性が１０−８〜１０−２ｍｍＨｇである、請求項１に記載のプロセス。
【請求項４】
前記融着剤は、水への溶解度が０．５重量％未満である、請求項１に記載のプロセス。
【請求項５】
前記融着剤は、少なくとも１つのエステル結合を含む、請求項１に記載のプロセス。
【請求項６】
前記融着剤が、２，２，４−トリメチル−１，３−ペンタンジオールモノイソブチレートを含む、請求項１に記載のプロセス。
【請求項７】
前記融着剤が、前記シェル混合物の固形分含有量を基準として、０．１〜５．０重量％の量で加えられる、請求項１に記載のプロセス。
【請求項８】
コアとシェルとを有し且つ２，２，４−トリメチル−１，３−ペンタンジオールモノイソブチレートが前記シェルのみに存在するハイブリッドトナーを調製するためのプロセスであって、
少なくとも１つのスチレンアクリレートポリマー樹脂を含む第１のラテックスと、少なくとも１つのアモルファスポリエステルラテックスと、任意要素の結晶性ポリエステルラテックスと、任意要素の着色剤と、任意要素のワックスとを混合し、コア混合物を作製することと；
場合により、前記コア混合物に凝固剤を添加することと；
前記コア混合物を、前記少なくとも１つのスチレンアクリレートポリマー樹脂のいずれかのガラス転移温度より低い温度まで加熱し、前記コア混合物を凝集させ、凝集したコア粒子を作製することと；
少なくとも１つのスチレンアクリレートポリマー樹脂を含む第２のラテックスと前記２，２，４−トリメチル−１，３−ペンタンジオールモノイソブチレートとを混合し、シェル混合物を作製することと；
前記凝集したコア粒子を前記シェル混合物でコーティングすることと；
前記シェル混合物と前記凝集したコア粒子を、前記少なくとも１つのスチレンアクリレートポリマー樹脂のいずれかのガラス転移温度より高い温度まで加熱し、前記凝集したコア粒子を融着させ、トナー粒子を作製することと；
前記トナー粒子を単離することと；
を含む、プロセス。
【請求項９】
前記２，２，４−トリメチル−１，３−ペンタンジオールモノイソブチレートが、前記シェル混合物の固形分含有量を基準として、０．１〜５．０重量％の量で加えられる、請求項８に記載のプロセス。
【発明の詳細な説明】
【技術分野】
【０００１】
本開示は、コア−シェル型構造を有し、シェルが非揮発性（すなわち、低ＶＯＣ（揮発性有機化合物））融着剤を含有するトナー粒子を用いてハイブリッドトナー組成物を調製するプロセスに関する。さらに具体的には、本発明の実施形態は、スチレンアクリレートハイブリッドトナー組成物を調製するプロセスに関する。
【背景技術】
【０００２】
ポリエステル樹脂ラテックスの一部をスチレン／アクリレートラテックスに置き換えたハイブリッドトナーは、特定のトナー製品の費用削減を将来的に促進する鍵となる。例えば、ハイブリッドトナーは、スチレン／アクリレートシェルと、スチレン−アクリレートコポリマーおよびアモルファスポリエステルを含むコアとを含んでいてもよい。ポリエステルは、従来から高価な材料であるため、ポリエステルをもっと多くのスチレン／アクリレートコポリマーと置き換えることによって費用が削減される。ポリエステル原材料は、一般的に高価なだけではなく、乳化凝集トナーで使用可能なポリエステルラテックスを調製するには、さらなる処理工程が必要であり、この工程の多くは溶媒の使用を必要とするのに対し、スチレン／アクリレートコポリマーは、樹脂を乳化重合によって調製するとき、ラテックスとして直接調製することができる。しかし、これらのハイブリッドトナーを調製するプロセスは、スチレン／アクリレートシェルの調製が、コア中のポリエステルと比較して、融着するのにもっと高い温度を必要とするため、課題がある。例えば、バッチプロセスによって調製されるポリエステル乳化／凝集トナーは、一般的に、約７０℃〜約８５℃の温度で融着され、一方、スチレン／アクリレートトナーは、一般的に、９０℃を超える温度、典型的には、９５〜９６℃で融着される。
【０００３】
この不整合に対処し得る手法は、乳化凝集プロセスにおいて、融着温度を典型的にはスチレン／アクリレートの約９５〜９６℃まで上げることである。シェルに用いられるスチレンアクリレートラテックスのＴｇ値によっては、融着温度を上げたとしても、完全に融着させるには十分ではなく、トナー粒子の表面形状が粗くなる場合があり、または融着プロセス中にトナー粒子の制御ができなくなり、粒子の特性（例えば、トナー粒径、トナー粒子の形状、幾何サイズ分布（ＧＳＤ）、微粒子および粗粒子）が悪化する場合があり、スチレン／アクリレートラテックス、または他の構成要素（例えば、ワックスまたは顔料）が拒絶される場合がある。
【発明の概要】
【発明が解決しようとする課題】
【０００４】
従って、ハイブリッドトナー粒子を調製するためのスチレン−アクリレートの融着を改良する必要がある。本願発明者らは、低ＶＯＣ（揮発性有機化合物）融着剤をトナーシェルに含むことでスチレン−アクリレートの融着を改良することができることを発見した。
【課題を解決するための手段】
【０００５】
本明細書に示される実施形態によれば、コアとシェルとを有するハイブリッドトナーを調製するためのプロセスであって、少なくとも１つのスチレンアクリレートポリマー樹脂を含む第１のラテックスと、少なくとも１つのアモルファスポリエステルラテックスと、任意要素の結晶性ポリエステルラテックスと、ワックスと、任意要素の着色剤とを混合し、コア混合物を作製することと；場合により、前記コア混合物に凝固剤を添加することと；前記コア混合物を、前記少なくとも１つのスチレンアクリレートポリマー樹脂のいずれかのガラス転移温度より低い温度まで加熱し、前記コア混合物を凝集させ、凝集したコア粒子を作製することと；少なくとも１つのスチレンアクリレートポリマー樹脂を含む第２のラテックスと融着剤とを混合し、シェル混合物を作製することと；前記凝集したコア粒子を前記シェル混合物でコーティングすることと；前記シェル混合物と前記凝集したコア粒子を、前記少なくとも１つのスチレンアクリレートポリマー樹脂のいずれかのガラス転移温度より高い温度まで加熱し、前記凝集したコア粒子を融着させ、トナー粒子を作製することと；前記トナー粒子を単離することとを含む、プロセスが提供される。
【０００６】
特定の実施形態において、コアとシェルとを有するハイブリッドトナーを調製するためのプロセスであって、少なくとも１つのスチレンアクリレートポリマー樹脂を含む第１のラテックスと、少なくとも１つのアモルファスポリエステルラテックスと、任意要素の結晶性ポリエステルラテックスと、任意要素の着色剤と、任意要素のワックスとを混合し、コア混合物を作製することと；場合により、前記コア混合物に凝固剤を添加することと；前記コア混合物を、前記少なくとも１つのスチレンアクリレートポリマー樹脂のいずれかのガラス転移温度より低い温度まで加熱し、前記コア混合物を凝集させ、凝集したコア粒子を作製することと；少なくとも１つのスチレンアクリレートポリマー樹脂を含む第２のラテックスと２，２，４−トリメチル−１，３−ペンタンジオールモノイソブチレートとを混合し、シェル混合物を作製することと；前記凝集したコア粒子を前記シェル混合物でコーティングすることと；前記シェル混合物と前記凝集したコア粒子を、前記少なくとも１つのスチレンアクリレートポリマー樹脂のいずれかのガラス転移温度より高い温度まで加熱し、前記凝集したコア粒子を融着させ、トナー粒子を作製することと；前記トナー粒子を単離することとを含む、プロセスが提供される。
【０００７】
本実施形態のよりよい理解のために、添付の図面を参照してもよい。
【図面の簡単な説明】
【０００８】
【図１】図１は、コントロールハイブリッドトナーのトナー表面を１３，０００倍に拡大した走査型超音波顕微鏡（ＳＥＭ）画像を示す。
【図２】図２は、１％  テキサノールを含む開示ハイブリッドトナーのトナー表面を１３，０００倍に拡大した走査型超音波顕微鏡（ＳＥＭ）画像を示す。
【図３】図３は、５％  テキサノールを含む開示ハイブリッドトナーのトナー表面を１０，０００倍に拡大した走査型超音波顕微鏡（ＳＥＭ）画像を示す。
【図４】図４は、５％  テキサノールを含む開示ハイブリッドトナーのトナー表面を１２，０００倍に拡大した走査型超音波顕微鏡（ＳＥＭ）画像を示す。
【発明を実施するための形態】
【０００９】
以下の記載において、他の実施形態を利用してもよく、本明細書に開示される実施形態の範囲から逸脱することなく、構造上および操作上の変更を行ってもよいことが理解される。
【００１０】
以下の本明細書および特許請求の範囲において、単数形、例えば、「１つの（ａ）」、「１つの（ａｎ）」、「その（ｔｈｅ）」は、その内容が明らかに他の意味を示している場合を除き、複数形を含む。本明細書に開示されるすべての範囲は、特に明記されていない限り、すべての終点および中間値を含む。
【００１１】
本開示は、コアとシェルとを有し、シェルが非揮発性物質（すなわち、低ＶＯＣ（揮発性有機化合物））融着剤を含有するハイブリッドトナーを調製するプロセスを提供する。
【００１２】
このプロセスは、コア混合物（またはコアラテックス）を調製することと、コア混合物を加熱し、凝集したコア粒子を作製することと；シェル混合物（またはシェルラテックス）を調製し、凝集したコア粒子をシェル混合物でコーティングすることと；シェル混合物と凝集したコア粒子を加熱し、凝集したコア粒子を融着させ、トナー粒子を作製することと；トナー粒子を単離することとを含む。
【００１３】
コア粒子を調製することは、（１）少なくとも１つのスチレンアクリレートポリマー樹脂を含む第１のラテックス、少なくとも１つのアモルファスポリエステルラテックスおよび任意要素の結晶性ポリエステルラテックスと；（２）ワックスと、（３）任意要素の着色剤とを混合し、コア混合物を作製することと；場合により、コア混合物に凝固剤を添加することと；コア混合物を、少なくとも１つのスチレンアクリレートポリマー樹脂のいずれかのガラス転移温度より低い温度まで加熱し、前記コア混合物を凝集させ、凝集したコア粒子を作製することとを含む。
【００１４】
トナーシェルを調製することは、少なくとも１つのスチレンアクリレートポリマー樹脂を含む第２のラテックスと融着剤とを混合し、シェル混合物を作製することを含む。
【００１５】
最後に、トナー粒子は、凝集したコア粒子をシェル混合物でコーティングし；シェル混合物と凝集したコア粒子を、少なくとも１つのスチレンアクリレートポリマー樹脂のいずれかのガラス転移温度より低い温度まで加熱し、凝集したコア粒子を融着させ、トナー粒子を作製することによって得られる。
【００１６】
本開示のトナーは、乳化凝集（ＥＡ）によって調製することができる。乳化重合段階中に低ＶＯＣ融着剤をトナーシェルに組み込んでもよい。乳化重合は、ポリマーを作製するときに用いられる技術であり、モノマーがミセル内に拡散し、ミセル内で遊離ラジカル重合が進行し、ポリマー粒子が生成する。融着剤をポリマー樹脂（すなわち、第２のラテックス）と混合し、シェル混合物を作製してもよい。第２のラテックスは、少なくとも１つのスチレンアクリレートポリマー樹脂を含有する。融着剤を第２のラテックスに組み込むことによって、融着剤がシェル混合物中に均一に分布するだけではなく、それによって作られたトナーシェル中に融着剤が局在化する。低ＶＯＣ融着剤がシェル混合物（またはシェルラテックス）中に拡散するため、シェルラテックス内に閉じ込められる。融着中、融着剤の一部は、さらに基材へと拡散し、固く丈夫なトナーコーティングが得られるだろう。
【００１７】
本開示のプロセスは、米国特許第７，７３６，８３１号（以下、「８３１号特許」）に開示されるプロセスとは異なり、凝集の後、融着の前に融着剤をトナーに加えることを含む。８３１号特許のプロセスは、本開示に記載されるトナーシェルだけではなく、トナー全体に混合した融着剤を含むトナー組成物を与える。トナーシェル中にのみ融着剤が存在することは、ある種のポリエステル樹脂を含むトナーのコアに顕著な影響を与えることなく、ハイブリッドトナーの平滑なシェル表面を得るために、ハイブリッドトナーの調製プロセス、特に、スチレンアクリレートハイブリッドトナーの調製プロセスにとって重要である。乳化／凝集融着工程中、コア中のポリエステル樹脂は、比較的低い粘度を示し、一方、スチレン−アクリレートシェルは、比較的高い粘度を示す。従って、融着剤がトナーコア中に含まれる場合、シェルがコア中のポリエステル樹脂を包み込むことは困難になる。それに加え、コア中に融着剤が存在すると、その粘度が比較的高いことに起因して、シェルは、融着温度で十分に流動しない場合があり、トナー粒子同士が粘着する場合がある。シェルのみに融着剤を含む（すなわち、コア中に含まれない）ことで、コア中のポリエステルの粘度にほとんど影響がなく、そのため、全体的なトナープロセスにほとんど影響がない。このことは、シェルのみに存在する融着剤が、シェル中のスチレン／アクリレートの粘度を下げるのに効果的であり、所望の融着温度でシェルを非常に円滑に融着させることができる。
【００１８】
本開示のハイブリッドトナーのトナーシェルに組み込まれる融着剤は、大気圧で約２５０℃〜約４５０℃、約２５０℃〜約３５０℃、または約２５０℃〜約４００℃の高い沸点を有する。
【００１９】
いくつかの実施形態において、融着剤は、２０℃での揮発性が約１０−８〜約１０−２ｍｍＨｇ、約１０−８〜約１０−３ｍｍＨｇ、約１０−６〜約１０−２ｍｍＨｇである。
【００２０】
いくつかの実施形態において、融着剤は、水に不溶性である。いくつかの実施形態において、融着剤は、２０℃での水への溶解度が約０．５重量％未満、または０〜約０．２重量％、または０〜約０．１５重量％である。
【００２１】
いくつかの実施形態において、融着剤は、少なくとも１つのエステル結合を含む。いくつかの実施形態において、融着剤は、８〜２０個の炭素原子、１０〜１５個の炭素原子、または８〜２５個の炭素原子を含む有機化合物である。融着剤としては、Ｅａｓｔｍａｎ  Ｃｈｅｍｉｃａｌ  Ｃｏｍｐａｎｙから入手可能なＴＥＸＡＮＯＬ（登録商標）（２，２，４−トリメチル−１，３−ペンタンジオールモノイソブチレートまたはＩＵＰＡＣ：３−ヒドロキシ−２，２，４−トリメチルペンチル  ２−メチルプロパノエート）、２，２，４−トリメチル−１，３−ペンタンジオールジイソブチレート、２，２，４−トリメチル−１，３−ペンタンジオールモノイソブチレート、トリエチレングリコールジ−２−エチルヘキサノエート、安息香酸ベンジル、ジエチレングリコールジベンゾエートまたはＩＵＰＡＣ：２−［２−（ベンゾイルオキシ）エトキシ］エチルベンゾエート、３−フェニルプロピルベンゾエート、ジプロピレングリコールジベンゾエート、プロピレングリコールジベンゾエートまたはこれらの混合物が挙げられるだろう。
【００２２】
２種類以上の融着剤を第２のラテックスと混合してもよい。２種類の融着剤を使用する場合、２種類の融着剤の比率は、約１：５〜約５：１、約１：３〜約３：１、または約１：２〜約２：１であってもよい。３種類の融着剤を使用する場合、第３の融着剤の量は、最初の２種類の融着剤のいずれかと同じであってもよく、それより少なくてもよい。
【００２３】
以下の表１は、本開示の実施形態に従って使用するのに適したいくつかの例を列挙している。
【００２４】
【表１】
0006769752.tif 000002
【００２５】
第２のラテックスと混合してシェル混合物を調製するときに用いられる融着剤の量は、シェル混合物中の固形分含有量を基準として、約０．１〜約５．０重量％、約０．５〜約１．０重量％、または約０．５〜約２．０重量％である。
【００２６】
融着剤の大部分（例えば、使用する融着剤の合計重量の少なくとも９５重量％）は、後の処理中に蒸発せず、その結果、融着剤は、最終的に調製されたハイブリッドトナー粒子中に、ハイブリッドトナー粒子の最終的な乾燥重量を基準として約０．０１〜約２．０重量％、約０．０５〜約０．３重量％、または約０．１〜約１．０重量％の量で存在する。
【００２７】
（ポリマー樹脂）
第１のラテックスと第２のラテックスは、同じであってもよく、または異なっていてもよい。第１のラテックスは、少なくとも１つのスチレンアクリレートポリマー樹脂を含有する。第２のラテックスは、少なくとも１つのスチレンアクリレートポリマー樹脂を含有する。第１のラテックス中の少なくとも１つのスチレンアクリレートポリマー樹脂と、第２のラテックス中の少なくとも１つのスチレンアクリレートポリマー樹脂は、同じであってもよく、または異なっていてもよい。
【００２８】
第１および第２のラテックスのための具体的なポリマーの実例としては、例えば、ポリ（スチレン−アクリル酸アルキル）、ポリ（スチレン−メタクリル酸アルキル）、ポリ（スチレン−アクリル酸アルキル−アクリル酸）、ポリ（スチレン−メタクリル酸アルキル−アクリル酸）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル−アクリル酸）、ポリ（スチレン−アクリル酸アルキル−アクリロニトリル−アクリル酸）、ポリ（アクリル酸アルキル−アクリロニトリル−アクリル酸）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）、ポリ（スチレン−アクリル酸プロピル）、ポリ（スチレン−アクリル酸ブチル）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、ポリ（スチレン−アクリル酸ブチル−アクリロニトリル−アクリル酸）、および他の同様のポリマーが挙げられる。上述のポリマーのアルキル基は、任意のアルキル基であってもよく、特に、Ｃ１−Ｃ１２アルキル基であってもよく、例えば、メチル、エチル、プロピルおよびブチルを含む。アリール基の場合、当該技術分野で知られている任意のアリール基を使用してもよい。
【００２９】
（アモルファスポリエステル樹脂）
本開示のトナー組成物は、アモルファスポリエステル樹脂を含むコア粒子を含む。アモルファスポリエステル樹脂は、任意要素の触媒存在下、ジオールと二酸とを反応させることによって作られてもよい。アモルファスポリエステルを調製するために利用される二酸またはジエステルの例としては、ビニル二酸またはビニルジエステルが含まれ、例えば、テレフタル酸、フタル酸、イソフタル酸、フマル酸、フマル酸ジメチル、イタコン酸ジメチル、ｃｉｓ，１，４−ジアセトキシ−２−ブテン、フマル酸ジエチル、マレイン酸ジエチル、マレイン酸、コハク酸、イタコン酸、コハク酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、フマル酸ジメチル、マレイン酸ジメチル、グルタル酸ジメチル、アジピン酸ジメチル、ドデシルコハク酸ジメチルおよびこれらの組み合わせのようなジカルボン酸またはジエステルが挙げられる。有機二酸またはジエステルは、例えば、樹脂の約４０〜約６０モル％、いくつかの実施形態において、約４２〜約５２モル％、いくつかの実施形態において、約４５〜約５０モル％の量で存在していてもよい。
【００３０】
アモルファスポリエステルを作るときに利用可能なジオールの例としては、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ヘプタンジオール、ドデカンジオール、ビス（ヒドロキシエチル）−ビスフェノールＡ、ビス（２−ヒドロキシプロピル）−ビスフェノールＡ、１，４−シクロヘキサンジメタノール、１，３−シクロヘキサンジメタノール、キシレンジメタノール、シクロヘキサンジオール、ジエチレングリコール、ビス（２−ヒドロキシエチル）オキシド、ジプロピレングリコール、ジブチレン、およびこれらの組み合わせが挙げられる。選択される有機ジオールの例は、さまざまであってもよく、例えば、樹脂の約４０〜約６０モル％、いくつかの実施形態において、約４２〜約５５モル％、いくつかの実施形態において、約４５〜約５３モル％の量で存在していてもよい。
【００３１】
結晶性ポリエステルまたはアモルファスポリエステルのいずれかを作製するときに利用され得る重縮合触媒としては、チタン酸テトラアルキル、ジアルキルスズオキシド（例えば、ジブチルスズオキシド）、テトラアルキルスズ（例えば、ジブチルスズジラウレート）、ジアルキルスズオキシド水酸化物（例えば、酸化ブチルスズ水酸化物）、アルミニウムアルコキシド、アルキル亜鉛、ジアルキル亜鉛、酸化亜鉛、酸化第一スズ、またはこれらの組み合わせが挙げられる。このような触媒は、ポリエステル樹脂を作製するために用いられる出発物質のポリ酸またはポリエステルを基準として、例えば、約０．０１〜約５モル％の量で利用されてもよい。いくつかの実施形態において、適切なアモルファス樹脂としては、ポリエステル、ポリアミド、ポリイミド、ポリオレフィン、ポリエチレン、ポリブチレン、ポリイソブチレート、エチレン−プロピレンコポリマー、エチレン−酢酸ビニルコポリマー、ポリプロピレン、これらの組み合わせなどが挙げられる。利用可能なアモルファス樹脂の例としては、アルカリスルホン酸化ポリエステル樹脂、分岐したアルカリスルホン酸化ポリエステル樹脂、アルカリスルホン酸化ポリイミド樹脂および分岐したアルカリスルホン酸化ポリイミド樹脂が挙げられる。アルカリスルホン酸化ポリエステル樹脂が、いくつかの実施形態において利用されてもよく、例えば、コポリ（エチレン−テレフタレート）−コポリ（エチレン−５−スルホ−イソフタレート）、コポリ（プロピレン−テレフタレート）−コポリ（プロピレン−５−スルホ−イソフタレート）、コポリ（ジエチレン−テレフタレート）−コポリ（ジエチレン−５−スルホ−イソフタレート）、コポリ（プロピレン−ジエチレン−テレフタレート）−コポリ（プロピレン−ジエチレン−５−スルホ−イソフタレート）、コポリ（プロピレン−ブチレン−テレフタレート）−コポリ（プロピレン−ブチレン−５−スルホ−イソフタレート）、コポリ（プロポキシル化ビスフェノール−Ａ−フマレート）−コポリ（プロポキシル化ビスフェノールＡ−５−スルホ−イソフタレート）、コポリ（エトキシル化ビスフェノール−Ａ−フマレート）−コポリ（エトキシル化ビスフェノール−Ａ−５−スルホ−イソフタレート）およびコポリ（エトキシル化ビスフェノール−Ａ−マレエート）−コポリ（エトキシル化ビスフェノール−Ａ−５−スルホ−イソフタレート）の金属塩またはアルカリ塩が有用な場合があり、ここで、アルカリ金属は、例えば、ナトリウムイオン、リチウムイオンまたはカリウムイオンである。
【００３２】
いくつかの実施形態において、上述のように、不飽和アモルファスポリエステル樹脂をラテックス樹脂として利用してもよい。このような樹脂の例としては、米国特許第６，０６３，８２７号に開示されているものが挙げられる。例示的な不飽和アモルファスポリエステル樹脂としては、限定されないが、ポリ（プロポキシル化ビスフェノールコ−フマレート）、ポリ（エトキシル化ビスフェノールコ−フマレート）、ポリ（ブチルオキシル化ビスフェノールコ−フマレート）、ポリ（コ−プロポキシル化ビスフェノールコ−エトキシル化ビスフェノールコ−フマレート）、ポリ（１，２−プロピレンフマレート）、ポリ（プロポキシル化ビスフェノールコ−マレエート）、ポリ（エトキシル化ビスフェノールコ−マレエート）、ポリ（ブチルオキシル化ビスフェノールコ−マレエート）、ポリ（コ−プロポキシル化ビスフェノールコ−エトキシル化ビスフェノールコ−マレエート）、ポリ（１，２−プロピレンマレエート）、ポリ（プロポキシル化ビスフェノールコ−イタコネート）、ポリ（エトキシル化ビスフェノールコ−イタコネート）、ポリ（ブチルオキシル化ビスフェノールコ−イタコネート）、ポリ（コ−プロポキシル化ビスフェノールコ−エトキシル化ビスフェノールコ−イタコネート）、ポリ（１，２−プロピレンイタコネート）、およびこれらの組み合わせが挙げられる。
【００３３】
いくつかの実施形態において、適切なポリエステル樹脂は、アモルファスポリエステル、例えば、以下の式（Ｉ）を有するポリ（プロポキシル化ビスフェノールＡ  コ−フマレート）樹脂であってもよく、
【００３４】
【化１】
0006769752.tif 000003
【００３５】
式中、ｍは、約５〜約１０００であってもよい。このような樹脂およびその製造プロセスの例としては、米国特許第６，０６３，８２７号に開示されるものが挙げられる。
【００３６】
ラテックス樹脂として利用可能な直鎖プロポキシル化ビスフェノールＡフマレート樹脂の一例は、Ｒｅｓａｎａ  Ｓ／Ａ  Ｉｎｄｕｓｔｒｉａｓ  Ｑｕｉｍｉｃａｓ（サンパウロ、ブラジル）から商標名ＳＰＡＲＩＩで入手可能である。利用可能であり、市販される他のプロポキシル化ビスフェノールＡフマレート樹脂としては、花王株式会社（日本）製のＧＴＵＦおよびＦＰＥＳＬ−２、Ｒｅｉｃｈｈｏｌｄ（リサーチトライアングルパーク、ノースカロライナ）製のＥＭ１８１６３５が挙げられる。
【００３７】
いくつかの実施形態において、樹脂コーティングとして利用される樹脂は、ガラス転移温度が約３０℃〜約８０℃、いくつかの実施形態において、約３５℃〜約７０℃であってもよい。さらなる実施形態において、樹脂コーティングとして利用される樹脂は、約１３０℃での溶融粘度が約１０〜約１，０００，０００Ｐａ＊Ｓ、いくつかの実施形態において、約２０〜約１００，０００Ｐａ＊Ｓであってもよい。
【００３８】
（結晶性ポリエステル樹脂）
結晶性樹脂は、多くの供給源から入手可能であり、重縮合触媒存在下、有機ジオールと有機二酸とを反応させる重縮合プロセスによって調製することができる。一般的に、化学量論的に等モル比の有機ジオールと有機二酸が利用されるが、ある場合には、有機ジオールの沸点が約１８０℃〜約２３０℃であり、過剰量のジオールを利用し、重縮合プロセス中に除去してもよい。利用される触媒の量はさまざまであり、例えば、樹脂の約０．０１〜約１モル％の量になるように選択されてもよい。さらに、有機二酸の代わりに、有機ジエステルを選択することもでき、製造により副産物のアルコールが生成する。
【００３９】
有機ジオールの例としては、約２〜約３６個の炭素原子を含む脂肪族ジオール、例えば、１，２−エタンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１２−ドデカンジオールなど；アルカリスルホ−脂肪族ジオール、例えば、ナトリウム２−スルホ−１，２−エタンジオール、リチウム２−スルホ−１，２−エタンジオール、カリウム２−スルホ−１，２−エタンジオール、ナトリウム２−スルホ−１，３−プロパンジオール、リチウム２−スルホ−１，３−プロパンジオール、カリウム２−スルホ−１，３−プロパンジオール、これらの混合物などが挙げられる。脂肪族ジオールは、例えば、樹脂の約４５〜約５０モル％の量になるように選択され、アルカリスルホ−脂肪族ジオールは、樹脂の約１〜約１０モル％の量になるように選択されてもよい。
【００４０】
結晶性ポリエステル樹脂を調製するために選択される有機二酸とジエステルの例としては、シュウ酸、コハク酸、グルタル酸、アジピン酸、スベリン酸、アゼライン酸、セバシン酸、フタル酸、イソフタル酸、テレフタル酸、ナフタレン−２，６−ジカルボン酸、ナフタレン−２，７−ジカルボン酸、シクロヘキサンジカルボン酸、マロン酸およびメサコン酸、これらのジエステルまたは無水物；アルカリスルホ−有機二酸、例えば、ジメチル−５−スルホ−イソフタレート、ジアルキル−５−スルホ−イソフタレート−４−スルホ−１，８−ナフタル酸無水物、４−スルホ−フタル酸、ジメチル−４−スルホ−フタレート、ジアルキル−４−スルホ−フタレート、４−スルホフェニル−３，５−ジカルボメトキシベンゼン、６−スルホ−２−ナフチル−３，５−ジカルボメトキシベンゼン、スルホ−テレフタル酸、ジメチル−スルホ−テレフタレート、５−スルホ−イソフタル酸、ジアルキル−スルホ−テレフタレート、スルホエタンジオール、２−スルホプロパンジオール、２−スルホブタンジオール、３−スルホペンタンジオール、２−スルホヘキサンジオール、３−スルホ−２−メチル−ペンタンジオール、２−スルホ−３，３−ジメチルペンタンジオール、スルホ−ｐ−ヒドロキシ安息香酸、Ｎ，Ｎ−ビス（２−ヒドロキシエチル）−２−アミノエタンスルホネートのナトリウム塩、リチウム塩またはカリウム塩、またはこれらの混合物が挙げられる。有機二酸は、例えば、樹脂の約４０〜約５０モル％の量になるように選択され、アルカリスルホ脂肪族二酸は、樹脂の約１〜約１０モル％の量になるように選択されてもよい。第３のラテックスのために、分岐したアモルファス樹脂およびアルカリスルホン酸化ポリエステル樹脂が選択されてもよい。適切なアルカリスルホン酸化ポリエステル樹脂の例としては、コポリ（エチレン−テレフタレート）−コポリ−（エチレン−５−スルホ−イソフタレート）、コポリ（プロピレン−テレフタレート）−コポリ（プロピレン−５−スルホ−イソフタレート）、コポリ（ジエチレン−テレフタレート）−コポリ（ジエチレン−５−スルホ−イソフタレート）、コポリ（プロピレン−ジエチレン−テレフタレート）−コポリ（プロピレン−ジエチレン−５−スルホ−イソフタレート）、コポリ（プロピレン−ブチレン−テレフタレート）−コポリ（プロピレン−ブチレン−５−スルホ−イソフタレート）、コポリ−（プロポキシル化ビスフェノール−Ａ−フマレート）−コポリ（プロポキシル化ビスフェノール−Ａ−５−スルホ−イソフタレート）、コポリ（エトキシル化ビスフェノール−Ａ−フマレート）−コポリ（エトキシル化ビスフェノール−Ａ−５−スルホ−イソフタレート）およびコポリ（エトキシル化ビスフェノール−Ａ−マレエート）−コポリ（エトキシル化ビスフェノール−Ａ−５−スルホ−イソフタレート）の金属塩またはアルカリ塩が挙げられ、ここで、アルカリ金属は、例えば、ナトリウムイオン、リチウムイオンまたはカリウムイオンである。
【００４１】
結晶性のポリエステル樹脂の例としては、アルカリコポリ（５−スルホ−イソフタロイル）−コ−ポリ（エチレン−アジペート）、アルカリコポリ（５−スルホ−イソフタロイル）−コポリ（プロピレン−アジペート）、アルカリコポリ（５−スルホ−イソフタロイル）−コポリ（ブチレン−アジペート）、アルカリコポリ（５−スルホ−イソフタロイル）−コポリ（ペンチレン−アジペート）、アルカリコポリ（５−スルホ−イソフタロイル）−コポリ（オクチレン−アジペート）、アルカリコポリ（５−スルホ−イソフタロイル）−コポリ（エチレン−アジペート）、アルカリコポリ（５−スルホ−イソフタロイル）−コポリ（プロピレン−アジペート）、アルカリコポリ（５−スルホ−イソフタロイル）−コ−ポリ（ブチレン−アジペート）、アルカリコポリ（５−スルホ−イソフタロイル）−コポリ（ペンチレン−アジペート）、アルカリコポリ（５−スルホ−イソフタロイル）−コポリ（ヘキシレン−アジペート）、アルカリコポリ（５−スルホ−イソフタロイル）−コポリ（オクチレン−アジペート）、アルカリコポリ（５−スルホ−イソフタロイル）−コポリ（エチレン−サクシネート）、アルカリコポリ（５−スルホ−イソフタロイル−コポリ（ブチレン−サクシネート）、アルカリコポリ（５−スルホ−イソフタロイル）−コポリ（ヘキシレン−サクシネート）、アルカリコポリ（５−スルホ−イソフタロイル）−コポリ（オクチレン−サクシネート）、アルカリコポリ（５−スルホ−イソフタロイル）−コポリ（エチレン−セバケート）、アルカリコポリ（５−スルホ−イソフタロイル）−コポリ（プロピレン−セバケート）、アルカリコポリ（５−スルホ−イソフタロイル）−コポリ（ブチレン−セバケート）、アルカリコポリ（５−スルホ−イソフタロイル）−コポリ（ペンチレン−セバケート）、アルカリコポリ（５−スルホ−イソフタロイル）−コポリ（ヘキシレン−セバケート）、アルカリコポリ（５−スルホ−イソフタロイル）−コポリ（オクチレン−セバケート）、アルカリコポリ（５−スルホ−イソフタロイル）−コポリ（エチレン−アジペート）、アルカリコポリ（５−スルホ−イソフタロイル）−コポリ（プロピレン−アジペート）、アルカリコポリ（５−スルホ−イソフタロイル）−コポリ（ブチレン−アジペート）、アルカリコポリ（５−スルホ−イソフタロイル）−コポリ（ペンチレン−アジペート）、アルカリコポリ（５−スルホ−イソフタロイル）−コポリ（ヘキシレン−アジペート）、ポリ（オクチレン−アジペート）が挙げられ、ここで、アルカリは、ナトリウム、リチウムまたはカリウムなどの金属である。いくつかの実施形態において、アルカリ金属は、リチウムである。
【００４２】
結晶性樹脂は、例えば、トナー成分の約５〜約５０重量％、いくつかの実施形態において、約１０〜約３５重量％の量で存在していてもよい。結晶性樹脂は、種々の融点を有していてもよく、例えば、約３０℃〜約１２０℃、いくつかの実施形態において、約５０℃〜約９０℃の融点を有していてもよい。結晶性樹脂は、数平均分子量（Ｍｎ）が、ゲル浸透クロマトグラフィー（ＧＰＣ）によって測定される場合、例えば、約１，０００〜約５０，０００、いくつかの実施形態において、約２，０００〜約２５，０００であってもよく、重量平均分子量（Ｍｗ）が、ポリエスチレン標準を用いたゲル浸透クロマトグラフィーによって決定される場合、例えば、約２，０００〜約１００，０００、いくつかの実施形態において、約３，０００〜約８０，０００であってもよい。結晶性樹脂の分子量分布（Ｍｗ／Ｍｎ）は、例えば、約２〜約６、いくつかの実施形態において、約３〜約４であってもよい。
【００４３】
（任意要素の添加剤）
トナー粒子は、所望な場合、他の任意要素の添加剤も含有していてもよい。例えば、トナーは、正または負の電荷制御剤を任意の望ましい量または有効な量で、一実施形態において、トナーの少なくとも約０．１重量％、別の実施形態において、トナーの少なくとも約１重量％、一実施形態において、トナーの約１０重量％以下、別の実施形態において、トナーの約３重量％以下の量で含んでいてもよい。適切な電荷制御剤の例としては、限定されないが、ハロゲン化アルキルピリジニウムを含む四級アンモニウム化合物；硫酸水素塩；米国特許第４，２９８，６７２号に開示されるものを含むアルキルピリジニウム化合物；米国特許第４，３３８，３９０号に開示されるものを含む、有機サルフェートおよび有機スルホネート組成物；セチルピリジニウムテトラフルオロボレート；ジステアリルジメチルアンモニウムメチルサルフェート；アルミニウム塩、例えば、ＢＯＮＴＲＯＮ  Ｅ８４（商標）またはＥ８８（商標）（Ｈｏｄｏｇａｙａ  Ｃｈｅｍｉｃａｌ）など、およびこれらの混合物が挙げられる。このような電荷制御剤を、上述のシェル樹脂と同時に、またはシェル樹脂を塗布した後に塗布してもよい。
【００４４】
トナー粒子と、流動補助添加剤を含む外部添加剤粒子とがブレンドされてもよく、添加剤は、トナー粒子表面に存在していてもよい。これらの添加剤の例としては、限定されないが、酸化チタン、酸化ケイ素、酸化スズなどの金属酸化物、およびこれらの混合物；コロイド状シリカおよびアモルファスシリカ、例えば、ＡＥＲＯＳＩＬ（登録商標）、金属塩および脂肪酸金属塩（ステアリン酸亜鉛、酸化アルミニウム、酸化セリウムなどを含む）およびこれらの混合物が挙げられる。これらそれぞれの外部添加剤は、任意の望ましい量または有効な量で、一実施形態において、トナーの少なくとも約０．１重量％、別の実施形態において、トナーの少なくとも約０．２５重量％、一実施形態において、トナーの約５重量％以下、別の実施形態において、トナーの約３重量％以下の量で存在していてもよい。適切な添加剤としては、限定されないが、米国特許第３，５９０，０００号、同第３，８００，５８８号および同第６，２１４，５０７号に開示されるものが挙げられる。ここでも、これらの添加剤を上述のシェル樹脂と同時に、またはシェル樹脂を塗布した後に塗布してもよい。
【００４５】
（ワックス）
トナーのコアおよび／またはシェル粒子にワックスが含まれていてもよい。ワックスは、乳化凝集トナー組成物に従来から使用されている種々のワックスのいずれかを含んでいてもよい。ワックスの適切な例としては、ポリエチレン、ポリプロピレン、ポリエチレン／アミド、ポリエチレンテトラフルオロエチレンおよびポリエチレンテトラフルオロエチレン／アミドが挙げられる。他の例としては、例えば、ポリオレフィンワックス、例えば、直鎖ポリエチレンワックスおよび分岐したポリエチレンワックスを含むポリエチレンワックス、直鎖ポリプロピレンワックスおよび分岐したポリプロピレンワックスを含むポリプロピレンワックス；パラフィンワックス；Ｆｉｓｃｈｅｒ−Ｔｒｏｐｓｃｈワックス；アミンワックス；シリコーンワックス；メルカプトワックス；ポリエステルワックス；ウレタンワックス；改質ポリオレフィンワックス（例えば、末端がカルボン酸のポリエチレンワックスまたは末端がカルボン酸のポリプロピレンワックス）；アミドワックス、例えば、脂肪族極性アミド官能基化ワックス；ヒドロキシル化不飽和脂肪酸のエステルからなる脂肪族ワックス；高酸ワックス、例えば、高酸モンタンワックス；微結晶性ワックス、例えば、原油の蒸留から誘導されるワックスなどが挙げられる。「高酸ワックス」とは、酸含有量が多いワックス材料を意味する。ワックスは、所望な場合、結晶性または非結晶性であってもよいが、いくつかの実施形態において、結晶性ワックスが好ましい。「結晶性ポリマーワックス」とは、ワックス材料が、ポリマーマトリックス中にポリマー鎖の規則的な配列を含むことを意味し、結晶の融点転移温度Ｔｍによって特徴付けることができる。結晶の融点は、ポリマーサンプルの結晶性領域の融点である。これは、ポリマー鎖がポリマー中のアモルファス領域で流動し始める温度を特徴付けるガラス転移温度Ｔｇとは対照的である。
【００４６】
トナーにワックスを組み込むために、ワックスが、固体ワックスの１種類以上の水系エマルションまたは水分散物の形態であることが望ましく、固体ワックスの粒径は、通常、約１００〜約５００ｎｍの範囲である。
【００４７】
トナーは、ワックスを任意の量で、例えば、乾燥基準で、トナーの約３〜約１５重量％の量含んでいてもよい。例えば、トナーは、約５〜約１１重量％のワックスを含んでいてもよい。
【００４８】
（着色剤）
トナーは、少なくとも１つの着色剤を含んでいてもよい。例えば、使用される着色剤または顔料としては、顔料、染料、顔料と染料の混合物、顔料混合物、染料混合物などが挙げられる。単純化のために、「着色剤」という用語は、本明細書で使用される場合、特定の顔料または他の着色剤成分として明記されている場合を除き、このような着色剤、染料、顔料および混合物を包含することを意味している。いくつかの実施形態において、着色剤は、顔料、染料、これらの混合物、カーボンブラック、マグネタイト、ブラック、シアン、マゼンタ、イエロー、レッド、グリーン、ブルー、ブラウン、これらの混合物を、組成物の合計重量を基準として約１〜約２５重量％の量で含む。他の有用な着色剤は、本開示に基づき容易に明らかであることが理解されるべきである。
【００４９】
一般的に、有用な着色剤としては、Ｐａｌｉｏｇｅｎ  Ｖｉｏｌｅｔ  ５１００および５８９０（ＢＡＳＦ）、Ｎｏｒｍａｎｄｙ  Ｍａｇｅｎｔａ  ＲＤ−２４００（Ｐａｕｌ  Ｕｈｌｒｉｃｈ）、Ｐｅｒｍａｎｅｎｔ  Ｖｉｏｌｅｔ  ＶＴ２６４５（Ｐａｕｌ  Ｕｈｌｒｉｃｈ）、Ｈｅｌｉｏｇｅｎ  Ｇｒｅｅｎ  Ｌ８７３０（ＢＡＳＦ）、Ａｒｇｙｌｅ  Ｇｒｅｅｎ  ＸＰ−１１１−Ｓ（Ｐａｕｌ  Ｕｈｌｒｉｃｈ）、Ｂｒｉｌｌｉａｎｔ  Ｇｒｅｅｎ  Ｔｏｎｅｒ  ＧＲ  ０９９１（Ｐａｕｌ  Ｕｈｌｒｉｃｈ）、Ｌｉｔｈｏｌ  Ｓｃａｒｌｅｔ  Ｄ３７００（ＢＡＳＦ）、Ｔｏｌｕｉｄｉｎｅ  Ｒｅｄ（Ａｌｄｒｉｃｈ）、Ｓｃａｒｌｅｔ  ｆｏｒ  Ｔｈｅｒｍｏｐｌａｓｔ  ＮＳＤ  Ｒｅｄ（Ａｌｄｒｉｃｈ）、Ｌｉｔｈｏｌ  Ｒｕｂｉｎｅ  Ｔｏｎｅｒ（Ｐａｕｌ  Ｕｈｌｒｉｃｈ）、Ｌｉｔｈｏｌ  Ｓｃａｒｌｅｔ  ４４４０、ＮＢＤ  ３７００（ＢＡＳＦ）、Ｂｏｎ  Ｒｅｄ  Ｃ（Ｄｏｍｉｎｉｏｎ  Ｃｏｌｏｒ）、Ｒｏｙａｌ  Ｂｒｉｌｌｉａｎｔ  Ｒｅｄ  ＲＤ−８１９２（Ｐａｕｌ  Ｕｈｌｒｉｃｈ）、Ｏｒａｃｅｔ  Ｐｉｎｋ  ＲＦ（Ｃｉｂａ  Ｇｅｉｇｙ）、Ｐａｌｉｏｇｅｎ  Ｒｅｄ  ３３４０および３８７１Ｋ（ＢＡＳＦ）、Ｌｉｔｈｏｌ  Ｆａｓｔ  Ｓｃａｒｌｅｔ  Ｌ４３００（ＢＡＳＦ）、Ｈｅｌｉｏｇｅｎ  Ｂｌｕｅ  Ｄ６８４０、Ｄ７０８０、Ｋ７０９０、Ｋ６９１０およびＬ７０２０（ＢＡＳＦ）、Ｓｕｄａｎ  Ｂｌｕｅ  ＯＳ（ＢＡＳＦ）、Ｎｅｏｐｅｎ  Ｂｌｕｅ  ＦＦ４０１２（ＢＡＳＦ）、ＰＶ  Ｆａｓｔ  Ｂｌｕｅ  Ｂ２Ｇ０１（Ａｍｅｒｉｃａｎ  Ｈｏｅｃｈｓｔ）、Ｉｒｇａｌｉｔｅ  Ｂｌｕｅ  ＢＣＡ（Ｃｉｂａ  Ｇｅｉｇｙ）、Ｐａｌｉｏｇｅｎ  Ｂｌｕｅ  ６４７０（ＢＡＳＦ）、Ｓｕｄａｎ  ＩＩ、ＩＩＩおよびＩＶ（Ｍａｔｈｅｓｏｎ、Ｃｏｌｅｍａｎ、Ｂｅｌｌ）、Ｓｕｄａｎ  Ｏｒａｎｇｅ（Ａｌｄｒｉｃｈ）、Ｓｕｄａｎ  Ｏｒａｎｇｅ  ２２０（ＢＡＳＦ）、Ｐａｌｉｏｇｅｎ  Ｏｒａｎｇｅ  ３０４０（ＢＡＳＦ）、Ｏｒｔｈｏ  Ｏｒａｎｇｅ  ＯＲ  ２６７３（Ｐａｕｌ  Ｕｈｌｒｉｃｈ）、Ｐａｌｉｏｇｅｎ  Ｙｅｌｌｏｗ  １５２および１５６０（ＢＡＳＦ）、Ｌｉｔｈｏｌ  Ｆａｓｔ  Ｙｅｌｌｏｗ  ０９９１Ｋ（ＢＡＳＦ）、Ｐａｌｉｏｔｏｌ  Ｙｅｌｌｏｗ  １８４０（ＢＡＳＦ）、Ｎｏｖａｐｅｒｍ  Ｙｅｌｌｏｗ  ＦＧＬ（Ｈｏｅｃｈｓｔ）、Ｐｅｒｍａｎｅｒｉｔ  Ｙｅｌｌｏｗ  ＹＥ  ０３０５（Ｐａｕｌ  Ｕｈｌｒｉｃｈ）、Ｌｕｍｏｇｅｎ  Ｙｅｌｌｏｗ  Ｄ０７９０（ＢＡＳＦ）、Ｓｕｃｏ−Ｇｅｌｂ  １２５０（ＢＡＳＦ）、Ｓｕｃｏ−Ｙｅｌｌｏｗ  Ｄ１３５５（ＢＡＳＦ）、Ｓｕｃｏ  Ｆａｓｔ  Ｙｅｌｌｏｗ  Ｄ１１６５、Ｄ１３５５およびＤ１３５１（ＢＡＳＦ）、Ｈｏｓｔａｐｅｒｍ  Ｐｉｎｋ  Ｅ（Ｈｏｅｃｈｓｔ）、Ｆａｎａｌ  Ｐｉｎｋ  Ｄ４８３０（ＢＡＳＦ）、Ｃｉｎｑｕａｓｉａ  Ｍａｇｅｎｔａ（ＤｕＰｏｎｔ）、Ｐａｌｉｏｇｅｎ  Ｂｌａｃｋ  Ｌ９９８４  ９ＢＡＳＦ）、Ｐｉｇｍｅｎｔ  Ｂｌａｃｋ  Ｋ８０１（ＢＡＳＦ）、特に、カーボンブラック、例えば、ＲＥＧＡＬ  ３３０（Ｃａｂｏｔ）、Ｃａｒｂｏｎ  Ｂｌａｃｋ  ５２５０および５７５０（Ｃｏｌｕｍｂｉａｎ  Ｃｈｅｍｉｃａｌｓ）など、またはこれらの混合物が挙げられる。
【００５０】
さらなる有用な着色剤としては、水系分散物である顔料、例えば、Ｓｕｎ  Ｃｈｅｍｉｃａｌから市販されているもの、例えば、ＳＵＮＳＰＥＲＳＥ  ＢＨＤ  ６０１１Ｘ（Ｂｌｕｅ  １５  Ｔｙｐｅ）、ＳＵＮＳＰＥＲＳＥ  ＢＨＤ  ９３１２Ｘ（Ｐｉｇｍｅｎｔ  Ｂｌｕｅ  １５  ７４１６０）、ＳＵＮＳＰＥＲＳＥ  ＢＨＤ  ６０００Ｘ（Ｐｉｇｍｅｎｔ  Ｂｌｕｅ  １５：３  ７４１６０）、ＳＵＮＳＰＥＲＳＥ  ＧＨＤ  ９６００ＸおよびＧＨＤ  ６００４Ｘ（Ｐｉｇｍｅｎｔ  Ｇｒｅｅｎ  ７  ７４２６０）、ＳＵＮＳＰＥＲＳＥ  ＱＨＤ  ６０４０Ｘ（Ｐｉｇｍｅｎｔ  Ｒｅｄ  １２２  ７３９１５）、ＳＵＮＳＰＥＲＳＥ  ＲＨＤ  ９６６８Ｘ（Ｐｉｇｍｅｎｔ  Ｒｅｄ  １８５  １２５１６）、ＳＵＮＳＰＥＲＳＥ  ＲＨＤ  ９３６５Ｘおよび９５０４Ｘ（Ｐｉｇｍｅｎｔ  Ｒｅｄ  ５７  １５８５０：１、ＳＵＮＳＰＥＲＳＥ  ＹＨＤ  ６００５Ｘ（Ｐｉｇｍｅｎｔ  Ｙｅｌｌｏｗ  ８３  ２１１０８）、ＦＬＥＸＩＶＥＲＳＥ  ＹＦＤ  ４２４９（Ｐｉｇｍｅｎｔ  Ｙｅｌｌｏｗ  １７  ２１１０５）、ＳＵＮＳＰＥＲＳＥ  ＹＨＤ  ６０２０Ｘおよび６０４５Ｘ（Ｐｉｇｍｅｎｔ  Ｙｅｌｌｏｗ  ７４  １１７４１）、ＳＵＮＳＰＥＲＳＥ  ＹＨＤ  ６００Ｘおよび９６０４Ｘ（Ｐｉｇｍｅｎｔ  Ｙｅｌｌｏｗ  １４  ２１０９５）、ＦＬＥＸＩＶＥＲＳＥ  ＬＦＤ  ４３４３およびＬＦＤ  ９７３６（Ｐｉｇｍｅｎｔ  Ｂｌａｃｋ  ７  ７７２２６）など、またはこれらの混合物が挙げられる。他の有用な水系着色剤分散物としては、Ｃｌａｒｉａｎｔから市販されているもの、例えば、ＨＯＳＴＡＦＩＮＥ  Ｙｅｌｌｏｗ  ＧＲ、ＨＯＳＴＡＦＩＮＥ  Ｂｌａｃｋ  ＴおよびＢｌａｃｋ  ＴＳ、ＨＯＳＴＡＦＩＮＥ  Ｂｌｕｅ  Ｂ２Ｇ、ＨＯＳＴＡＦＩＮＥ  Ｒｕｂｉｎｅ  Ｆ６Ｂおよびマゼンタ乾燥顔料、例えば、使用前に水および／または界面活性剤に分散させることができるＴｏｎｅｒ  Ｍａｇｅｎｔａ  ６ＢＶＰ２２１３およびＴｏｎｅｒ  Ｍａｇｅｎｔａ  ＥＯ２が挙げられる。
【００５１】
他の有用な着色剤としては、例えば、マグネタイト、例えば、ＭｏｂａｙマグネタイトＭ０８０２９、Ｍ０８９６０；Ｃｏｌｕｍｂｉａｎマグネタイト、ＭＡＰＩＣＯ  ＢＬＡＣＫＳおよび表面処理されたマグネタイト；ＰｆｉｚｅｒマグネタイトＣＢ４７９９、ＣＢ５３００、ＣＢ５６００、ＭＣＸ６３６９；Ｂａｙｅｒマグネタイト、ＢＡＹＦＥＲＲＯＸ  ８６００、８６１０；Ｎｏｒｔｈｅｒｎ  Ｐｉｇｍｅｎｔｓマグネタイト、ＮＰ−６０４、ＮＰ−６０８；ＭａｇｎｏｘマグネタイトＴＭＢ−１００またはＴＭＢ−１０４など、またはこれらの混合物が挙げられる。顔料の具体的なさらなる例としては、フタロシアニンＨＥＬＩＯＧＥＮ  ＢＬＵＥ  Ｌ６９００、Ｄ６８４０、Ｄ７０８０、Ｄ７０２０、ＰＹＬＡＭ  ＯＩＬ  ＢＬＵＥ、ＰＹＬＡＭ  ＯＩＬ  ＹＥＬＬＯＷ、ＰＩＧＭＥＮＴ  ＢＬＵＥ  １（Ｐａｕｌ  Ｕｈｌｒｉｃｈ  ＆  Ｃｏｍｐａｎｙ，Ｉｎｃ．から入手可能）、ＰＩＧＭＥＮＴ  ＶＩＯＬＥＴ  １、ＰＩＧＭＥＮＴ  ＲＥＤ  ４８、ＬＥＭＯＮ  ＣＨＲＯＭＥ  ＹＥＬＬＯＷ  ＤＣＣ  １０２６、Ｅ．Ｄ．ＴＯＬＵＩＤＩＮＥ  ＲＥＤおよびＢＯＮ  ＲＥＤ  Ｃ（Ｄｏｍｉｎｉｏｎ  Ｃｏｌｏｒ  Ｃｏｒｐｏｒａｔｉｏｎ，Ｌｔｄ．、トロント、オンタリオから入手可能）、ＮＯＶＡＰＥＲＭ  ＹＥＬＬＯＷ  ＦＧＬ、ＨＯＳＴＡＰＥＲＭ  ＰＩＮＫ  Ｅ（Ｈｏｅｃｈｓｔ製）、Ｅ．Ｉ．ＤｕＰｏｎｔ  ｄｅ  Ｎｅｍｏｕｒｓ  ＆  Ｃｏｍｐａｎｙから入手可能なＣＩＮＱＵＡＳＩＡ  ＭＡＧＥＮＴＡなどが挙げられる。マゼンタの例としては、例えば、２，９−ジメチル置換キナクリドンおよびＣｏｌｏｒ  ＩｎｄｅｘでＣＩ  ６０７１０として特定されるアントラキノン染料、Ｃｏｌｏｒ  ＩｎｄｅｘでＣＩ  ２６０５０として特定されるジアゾ染料であるＣＩ  Ｄｉｓｐｅｒｓｅｄ  Ｒｅｄ  １５、ＣＩ  Ｓｏｌｖｅｎｔ  Ｒｅｄ  １９など、またはこれらの混合物が挙げられる。シアンの具体例としては、銅テトラ（オクタデシルスルホンアミド）フタロシアニン、Ｃｏｌｏｒ  ＩｎｄｅｘでＣＩ  ７４１６０として特定されるｘ−銅フタロシアニン顔料、ＣＩ  Ｐｉｇｍｅｎｔ  Ｂｌｕｅ、Ｃｏｌｏｒ  ＩｎｄｅｘでＣＩ  ６９８１０として特定されるＡｎｔｈｒａｔｈｒｅｎｅ  Ｂｌｕｅ、Ｓｐｅｃｉａｌ  Ｂｌｕｅ  Ｘ−２１３７など、またはこれらの混合物が挙げられる。選択可能なイエローの具体例としては、ジアリーリドイエロー３，３−ジクロロベンジデンアセトアセトアニリド、Ｃｏｌｏｒ  ＩｎｄｅｘでＣＩ  １２７００として特定されるモノアゾ顔料、ＣＩ  Ｓｏｌｖｅｎｔ  Ｙｅｌｌｏｗ  １６、Ｃｏｌｏｒ  ＩｎｄｅｘでＦｏｒｏｎ  Ｙｅｌｌｏｗ  ＳＥ／ＧＬＮとして特定されるニトロフェニルアミンスルホンアミド、ＣＩ  Ｄｉｓｐｅｒｓｅｄ  Ｙｅｌｌｏｗ  ３３、２，５−ジメトキシ−４−スルホンアニリドフェニルアゾ−４’−クロロ−２，４−ジメトキシアセトアセトアニリド、Ｐｅｒｍａｎｅｎｔ  Ｙｅｌｌｏｗ  ＦＧＬが挙げられる。着色したマグネタイト、例えば、ＭＡＰＩＣＯ  ＢＬＡＣＫとシアン成分の混合物も顔料として選択されてもよい。
【００５２】
着色剤（例えば、カーボンブラック、シアン、マゼンタおよび／またはイエローの着色剤）を、トナーに望ましい色を付与するのに十分な量組み込む。概して、顔料または染料は、固形分基準でトナー粒子の約１〜約３５重量、例えば、約５％〜約２５重量％または約５〜約１５重量％の範囲の量で使用される。しかし、これらの範囲からはずれた量も、いくつかの実施形態において使用されてもよい。
【００５３】
（凝固剤）
本開示のトナーは、凝固剤、例えば、一価の金属凝固剤、二価の金属凝固剤、多価イオン凝固剤なども含んでいてもよい。種々の凝固剤が、上述のように当該技術分野で知られている。本明細書で使用する場合、「多価イオン凝固剤」は、少なくとも３、望ましくは少なくとも４または５の価数を有する金属種から作られる塩または酸化物（例えば、金属塩または金属酸化物）である凝固剤を指す。従って、適切な凝固剤としては、例えば、アルミニウムに由来する凝固剤、例えば、ポリハロゲン化アルミニウム、例えば、ポリフッ化アルミニウムおよびポリ塩化アルミニウム（ＰＡＣ）、ポリケイ酸アルミニウム、例えば、ポリアルミニウムスルホシリケート（ＰＡＳＳ）、ポリ水酸化アルミニウム、ポリリン酸アルミニウムなどが挙げられる。他の適切な凝固剤としては、限定されないが、チタン酸テトラアルキル、ジアルキルスズオキシド、テトラアルキルスズオキシド水酸化物、ジアルキルスズオキシド水酸化物、アルミニウムアルコキシド、アルキル亜鉛、ジアルキル亜鉛、酸化亜鉛、酸化第一スズ、ジブチルスズオキシド水酸化物、テトラアルキルスズなどが挙げられる。凝固剤が多価イオン凝固剤である場合、凝固剤には、望ましい数の多価イオン原子が存在していてもよい。例えば、適切なポリアルミニウム化合物は、いくつかの実施形態において、化合物中に約２〜約１３個、例えば、約３〜約８個のアルミニウムイオンが存在する。
【００５４】
粒子の凝集中にこのような凝固剤をトナー粒子に組み込んでもよい。このように、凝固剤は、トナー粒子中に、外部添加剤を除き、乾燥重量基準で、トナー粒子の０〜約５重量％、例えば、トナー粒子の約０重量％より大きく約３重量％までの量で存在していてもよい。
【００５５】
乳化凝集手順によってトナーを調製するときに、１種類以上の界面活性剤がこのプロセスで使用されてもよい。適切な界面活性剤は、アニオン系、カチオン系および非イオン系の界面活性剤を含む。いくつかの実施形態において、凝固剤の存在下、凝集が不安定化し得る凝集プロセスを安定化させるのに役立つように、アニオン系および非イオン系の界面活性剤の使用が好ましい。
【００５６】
アニオン系界面活性剤としては、ドデシル硫酸ナトリウム（ＳＤＳ）、ドデシルベンゼンスルホン酸ナトリウム、ドデシルナフタレン硫酸ナトリウム、ジアルキルベンゼンアルキル、サルフェートおよびスルホネート、アビエチン酸、およびＮＥＯＧＥＮブランドのアニオン系界面活性剤が挙げられる。適切なアニオン系界面活性剤の一例は、第一工業製薬株式会社から入手可能なＮＥＯＧＥＮ  ＲＫまたはテイカ株式会社製のＴＡＹＣＡ  ＰＯＷＥＲ  ＢＮ２０６０（主に分枝鎖ドデシルベンゼンスルホン酸ナトリウムからなる）である。
【００５７】
カチオン系界面活性剤の例としては、ジアルキルベンゼンアルキルアンモニウムクロリド、ラウリルトリメチルアンモニウムクロリド、アルキルベンジルメチルアンモニウムクロリド、アルキルベンジルジメチルアンモニウムブロミド、塩化ベンザルコニウム、セチルピリジニウムブロミド、Ｃ１２，Ｃ１５，Ｃ１７トリメチルアンモニウムブロミド、四級化したポリオキシエチルアルキルアミンのハロゲン化物塩、ドデシルベンジルトリエチルアンモニウムクロリド、ＭＩＲＡＰＯＬおよびＡＬＫＡＱＵＡＴ（Ａｌｋａｒｉｌ  Ｃｈｅｍｉｃａｌ  Ｃｏｍｐａｎｙから入手可能）、Ｋａｏ  Ｃｈｅｍｉｃａｌから入手可能なＳＡＮＩＳＯＬ（塩化ベンザルコニウム）などが挙げられる。適切なカチオン系界面活性剤の一例は、Ｋａｏ  Ｃｏｒｐ．から入手可能なＳＡＮＩＳＯＬ  Ｂ−５０であり、主にベンジルジメチルアルコニウムクロリドからなる。
【００５８】
非イオン系界面活性剤の例としては、ポリビニルアルコール、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、ジアルキルフェノキシポリ（エチレンオキシ）エタノール、ＩＧＥＰＡＬ  ＣＡ−２１０、ＩＧＥＰＡＬ  ＣＡ−５２０、ＩＧＥＰＡＬ  ＣＡ−７２０、ＩＧＥＰＡＬ  ＣＯ−８９０、ＩＧＥＰＡＬ  ＣＯ−７２０、ＩＧＥＰＡＬ  ＣＯ−２９０、ＩＧＥＰＡＬ  ＣＡ−２１０、ＡＮＴＡＲＯＸ  ８９０およびＡＮＴＡＲＯＸ  ８９７としてＲｈｏｎｅ−Ｐｏｕｌｅｎｃ  Ｉｎｃ．から入手可能なものが挙げられる。適切な非イオン系界面活性剤の一例は、Ｒｈｏｎｅ−Ｐｏｕｌｅｎｃ  Ｉｎｃ．から入手可能なＡＮＴＡＲＯＸ  ８９７であり、主にアルキルフェノールエトキシレートからなる。
【００５９】
ｐＨを上げ、従って、凝集物粒子をイオン化し、それによって、安定性を付与し、凝集物の粒径が大きくなるのを防ぐために使用される塩基の例は、特に、水酸化ナトリウム、水酸化カリウム、水酸化アンモニウム、水酸化セシウムなどから選択することができる。
【００６０】
利用可能な酸の例としては、例えば、硝酸、硫酸、塩酸、酢酸、クエン酸、トリフルオロ酢酸、コハク酸、サリチル酸などが挙げられ、酸は、いくつかの実施形態において、水の約０．５〜約１０重量％、または水の約０．７〜約５重量％の範囲で希釈された形態で利用されてもよい。
【００６１】
本開示のプロセスは、乳化凝集トナー粒子を作製するための乳化凝集手順であってもよい。このプロセスはポリマーバインダー（すなわち、少なくとも１つのアモルファスポリエステルラテックスを含む第１のラテックスと、任意要素の結晶性ポリエステルラテックスを含む）、任意要素の着色剤、ワックス、任意要素の界面活動剤、任意要素の凝固剤、任意要素の添加剤を含むエマルションを凝集させ、コア粒子の凝集物を作製することと、その後、シェル混合物を調製することとを含み、シェル混合物を調製することは、上述の融着剤と第２のラテックスとを混合し、シェル混合物を作製することと；凝集したコア粒子をシェル混合物でコーティングすることと、その後、凝集物を融着または融合し、次いで、回収し、得られた乳化凝集トナー粒子を場合により洗浄し、場合により冷却し、場合により乾燥し、トナー粒子を単離することとを含む。
【００６２】
いくつかの実施形態において、第１のラテックスと、ワックスと、任意要素の着色剤と、任意要素の凝固剤との混合によって、ｐＨが例えば約２．０〜約４．０のコア混合物が得られ、これをポリマー樹脂のＴｇより低い温度まで加熱することによって凝集させ、トナーの大きさの凝集物を得る。いくつかの実施形態において、コア混合物の加熱は、約４０〜約６０℃、約４５〜約５０℃、または約４０〜約５５℃の温度で行われてもよい。いくつかの実施形態において、コア混合物を約１５分〜１２０分、約１５分〜３０分、または約１５分〜６０分加熱してもよい。
【００６３】
次いで、第２のラテックスを融着剤と混合し、シェル混合物を作製してもよい。シェル混合物のｐＨを、例えば、約６．５〜８．０のｐＨが達成されるまで塩基（例えば、水酸化ナトリウム溶液など）を添加することによって調節してもよい。得られたシェル混合物で、凝集したコア粒子の表面をコーティングし、それにより、生成した凝集物の上にシェルを与えてもよい。その後、シェル混合物と、凝集したコア粒子を、第２のラテックスの少なくとも１つのスチレンアクリレートポリマー樹脂のいずれかのガラス転移温度より高い温度まで加熱し、凝集したコア粒子を融着させ、トナー粒子を作製してもよい。いくつかの実施形態において、シェル混合物と凝集したコア粒子の加熱は、約６５〜約９０℃、約７０〜約８５℃、または約７５〜約８５℃の温度で行ってもよい。
【００６４】
いくつかの実施形態において、シェル混合物と凝集したコア粒子を約１５分〜４８０分、約３０分〜３６０分、または約９０分〜４８０分加熱してもよい。
【００６５】
融合した粒子を、例えば、Ｓｙｓｍｅｘ  ＦＰＩＡ  ２１００分析機を用い、望ましい形状が得られるまで形状因子または真円度について測定してもよい。
【００６６】
得られたトナー粒子を室温（約２０℃〜約２５℃）まで冷却してもよく、当該技術分野でよく知られている急冷技術を用いてすばやく冷却してもよく、場合により、洗浄して任意の添加剤または界面活性剤を除去してもよい。次いで、トナー粒子を場合により乾燥させる。
【００６７】
本開示のトナー粒子は、外部添加剤がトナー粒子に存在しないときに、以下の物理特性を有するように製造することができる。
【００６８】
トナー粒子は、表面積が、ＢＥＴ方法によって測定する場合、約１．３〜約６．５ｍ２／ｇであってもよい。例えば、シアン、イエローおよびブラックのトナー粒子の場合、ＢＥＴ表面積は、２ｍ２／ｇ未満、例えば、約１．４〜約１．８ｍ２／ｇであってもよく、マゼンタトナーの場合、約１．４〜約６．３ｍ２／ｇであってもよい。
【００６９】
トナー粒子の粒径を制御し、トナー中のトナー微粒子およびトナー粗粒子の量を制限することも望ましい。一実施形態において、トナー粒子は、非常に狭い粒度分布を有し、数比率による下側幾何標準偏差（ＧＳＤ）が約１．１５〜約１．３０、またはおおよそ１．２５未満である。本開示のトナー粒子は、体積による上側幾何標準偏差（ＧＳＤ）が約１．１５〜約１．３０の範囲、例えば、約１．１８〜約１．２２、または１．２５未満になるような粒径を有していてもよい。本開示のトナー粒子について、これらのＧＳＤ値は、トナー粒子が非常に狭い粒度分布を有するように作られることを示す。
【００７０】
形状因子は、最適な機械性能を達成することができるトナーに関連する制御処理パラメータでもある。トナー粒子は、形状因子ＳＦ１＊ａが約１０５〜約１７０、例えば、約１１０〜約１６０であってもよい。走査型電子顕微鏡（ＳＥＭ）を使用し、ＳＥＭによるトナーの形状因子の分析を決定し、画像分析（ＩＡ）を試験する。以下の形状因子（ＳＦ１＊ａ）の式：ＳＦ１＊ａ＝１００πｄ２／（４Ａ）を使用することによって平均粒子形状を定量し、式中、Ａは粒子の面積であり、ｄはその主要な軸である。完全に円形または球状の粒子は、形状因子が実際に１００である。形状が、表面積が大きな不規則または細長い形状になるほど、形状因子ＳＦ１＊ａは大きくなる。形状因子ＳＦを測定することに加え、粒子の真円度を測定するための別の測定法が日常的に用いられる。これは、粒子の形状を定量するための迅速な方法である。使用される装置は、Ｓｙｓｍｅｘ製のＦＰＩＡ−２１００である。完全に円形の球の場合、真円度は１．０００であろう。トナー粒子は、真円度が約０．９２０〜０．９９０、例えば、約０．９４０〜約０．９８０であってもよい。
【００７１】
上述の内容に加え、本開示のトナー粒子は、以下のレオロジー特性および流動特性も有する。第１に、トナー粒子は、当該技術分野で知られるゲル浸透クロマトグラフィー（ＧＰＣ）によってそれぞれ決定される場合、それぞれ以下の分子量値を有していてもよい。トナー粒子のバインダーは、重量平均分子量Ｍｗが約１５，０００〜約９０，０００ダルトンであってもよい。
【００７２】
全体的に、トナー粒子は、いくつかの実施形態において、重量平均分子量（Ｍｗ）が約１７，０００〜約６０，０００ダルトン、数平均分子量（Ｍｎ）が約９，０００〜約１８，０００ダルトン、ＭＷＤが約２．１〜約１０の範囲である。ＭＷＤは、トナー粒子のＭｎに対するＭｗの比率であり、ポリマーの多分散性（つまり幅）の測定値である。シアンおよびイエローのトナーの場合、トナー粒子は、いくつかの実施形態において、約２２，０００〜約４５，０００ダルトンの重量平均分子量（Ｍｗ）、約９，０００〜約１３，０００ダルトンの数平均分子量（Ｍｎ）、約２．２〜約１０のＭＷＤを示していてもよい。ブラックおよびマゼンタの場合、トナー粒子は、いくつかの実施形態において、約２２，０００〜約４５，０００ダルトンの重量平均分子量（Ｍｗ）、約９，０００〜約１３，０００ダルトンの数平均分子量（Ｍｎ）、約２．２〜約１０のＭＷＤを示していてもよい。
【実施例】
【００７３】
ここで、具体的な実施形態を詳細に示す。これらの実施例は、実例であることを意図しており、特許請求の範囲は、これらの実施形態に示される材料、条件または処理パラメータに限定されない。あらゆる部およびパーセントは、特に示されていない限り、重量基準である。
【００７４】
（実施例１）
（１％テキサノールを含むラテックスの調製）
２５０ｍｌビーカー中、磁気攪拌棒を用いて２５０ｒｐｍで攪拌しつつ、シェルラテックス（１２６．５０ｇ、スチレン−アクリレートラテックスＣ、粒径が約２２０ｎｍであり、７５％のスチレンと２５％のｎＢＡを含み、Ｍｗが５５，０００、開始Ｔｇが約５５℃、固形分約４０％の乳化重合したラテックス）を、１％  Ｔｅｘａｎｏｌ（商標）（０．５１ｇ、Ｓｉｇｍａ  Ａｌｄｒｉｃｈ）と約２時間かけてあらかじめ混合する。
【００７５】
（実施例２）
（ハイブリッドトナーコントロールの調製）
２Ｌ反応器中、８２．６４ｇのＭｗが約１９，４００、Ｍｎが約５，０００、開始Ｔｇが約６０℃、固形分約３５％のアモルファスポリエステルエマルションＡ、８２．６４ｇの平均分子量（Ｍｗ）が約８６，０００、数平均分子量（Ｍｎ）が約５，６００、開始ガラス転移温度（開始Ｔｇ）が約５６℃、固形分約３５％のアモルファスポリエステルエマルションＢ、１６．０７ｇの粒径が約２２０ｎｍであり、７５％のスチレンと２５％のｎＢＡを含み、Ｍｗが５５，０００、開始Ｔｇが約５５℃、固形分約４０％のスチレン−アクリレート乳化重合したラテックスＣ、２９．１６ｇのＭｗが約２３，３００、Ｍｎが約１０，５００、融点（Ｔｍ）が約７１℃、固形分約３５．４％の結晶性ポリエステルエマルションＤ、４５．９４ｇのＴｍが約９０℃、固形分約３０％のエマルション形態のポリエチレンワックス、９．５５ｇのシアン顔料（ＰＢ１５：３）、５７．６ｇの黒色顔料（Ｎｉｐｅｘ（登録商標）−３５）および４０４．５０ｇのＤＩ水を合わせ、スラリーを作製した。その後、２．６９ｇのＰＡＣ（ポリ塩化アルミニウム）を３３．２１ｇの０．０２Ｍ硝酸と混合し、次いで、３０００〜４０００ＲＰＭで均質化しつつ、上のスラリーに加え、０．３Ｍ硝酸を用い、ｐＨを５．０３〜３．７５に調節した。この反応器を２７５ＲＰＭに設定し、４５℃まで加熱し、トナー粒子を凝集させた。トナーの粒径が４．８〜５μｍに達したら、１２６．５０ｇのスチレン−アクリレートラテックスＣを含むシェルコーティングを加えた。反応物をさらに５０℃まで加熱した。トナーの粒径が５．６〜６ミクロンに達したら、１４．２１ｇの４％ＮａＯＨ溶液を用い、スラリーのｐＨを４．８８に調節して凍結を開始した。次いで、反応器のＲＰＭを２３０まで下げ、その後、ｐＨが７．６６に達するまで、５．７７グラムのキレート化剤（Ｖｅｒｓｅｎｅ１００）および２．３３ｇの４％ＮａＯＨ溶液を加えた。反応器の温度を７６℃まで上げた。温度が７６℃に達したら、５９．６６ｇの０．３Ｍ硝酸を用い、スラリーのｐＨを７．２６から５．０７に下げた。反応器の温度をさらに８６℃まで上げた。温度が融着温度に達したら、スラリーを約７０分間融着させた。次いで、スラリーを急冷し、７１４ｇのＤＩ氷で冷却した。Ｆｌｏｗ  Ｐａｒｔｉｃｌｅ  Ｉｍａｇｅ  Ａｎａｌｙｓｉｓ（ＦＰＩＡ）装置で測定した場合、最終的な粒径は、６．６１ミクロンであり、ＧＳＤｖが１．１２、ＧＳＤｎが１．４０、真円度が０．９７７であった。次いで、トナーを洗浄し、凍結乾燥させた。
【００７６】
（実施例３）
（トナーシェルに１％テキサノールを含む開示ハイブリッドトナーの調製）
２Ｌ反応器中、８２．６４ｇのアモルファスポリエステルエマルションＡ、８２．６４ｇのアモルファスポリエステルエマルションＢ、１６．０７ｇのスチレン−アクリレートラテックスＣ、２９．１６ｇの結晶性ポリエステルエマルションＤ、４５．９４ｇのＴｍが約９０℃、固形分約３０％のエマルション形態のポリエチレンワックス、９．５５ｇのシアン顔料（ＰＢ１５：３）、５７．６ｇの黒色顔料（Ｎｉｐｅｘ（登録商標）−３５）および４０４．５０ｇのＤＩ水を合わせ、スラリーを作製した。その後、２．６９ｇのＰＡＣ（ポリ塩化アルミニウム）を３３．２１ｇの０．０２Ｍ硝酸と混合し、次いで、３０００〜４０００ＲＰＭで均質化しつつ、上のスラリーに加え、０．３Ｍ硝酸を用い、ｐＨを５．００〜３．７５に調節した。この反応器を２８０ＲＰＭに設定し、４５℃まで加熱し、トナー粒子を凝集させた。トナーの粒径が４．８〜５μｍに達したら、上述のように実施例１で調製した１２６．５０ｇのスチレン−アクリレートラテックスＣおよび０．５１ｇの１％テキサノールを含むシェルコーティングを加えた。反応物をさらに５０℃まで加熱した。トナーの粒径が５．６〜６ミクロンに達したら、２３．１１ｇの４％ＮａＯＨ溶液を用い、スラリーのｐＨを５．０２に調節して凍結を開始した。次いで、反応器のＲＰＭを１８５まで下げ、その後、ｐＨが７．７０に達するまで、５．７７グラムのキレート化剤（Ｖｅｒｓｅｎｅ１００）を加えた。反応器の温度を７４℃まで上げた。温度が７４℃に達したら、３６．０４ｇの０．３Ｍ硝酸を用い、スラリーのｐＨを７．１６から４．７９に下げた。反応器の温度をさらに８６℃まで上げた。温度が融着温度に達したら、スラリーを約９５分間融着させた。次いで、スラリーを急冷し、７３２ｇのＤＩ氷で冷却した。Ｆｌｏｗ  Ｐａｒｔｉｃｌｅ  Ｉｍａｇｅ  Ａｎａｌｙｓｉｓ（ＦＰＩＡ）装置で測定した場合、最終的な粒径は、６．７５ミクロンであり、ＧＳＤｖが１．２０、ＧＳＤｎが１．２３、真円度が０．９７６であった。次いで、トナーを洗浄し、凍結乾燥させた。
【００７７】
（実施例４）
（５％テキサノールを含むラテックスの調製）
２５０ｍｌビーカー中、磁気攪拌棒を用いて２５０ｒｐｍで攪拌しつつ、シェルラテックス（１２６．５０ｇ、スチレン−アクリレートラテックスＣ）を約５％のＴｅｘａｎｏｌ（商標）（実施例５の場合、２．５５ｇ、実施例６の場合、２．１４ｇ、Ｓｉｇｍａ  Ａｌｄｒｉｃｈ）と約２時間かけてあらかじめ混合する。
【００７８】
（実施例５）
トナーシェルに５％のテキサノールを含有する開示ハイブリッドトナーの調製）
２Ｌ反応器中、８２．６４ｇのアモルファスポリエステルエマルションＡ、８２．６４ｇのアモルファスポリエステルエマルションＢ、１６．０７ｇのスチレン−アクリレートラテックスＣ、２９．１６ｇの結晶性ポリエステルエマルションＤ、４５．９４ｇのＴｍが約９０℃、固形分約３０％のエマルション形態のポリエチレンワックス、９．５５ｇのシアン顔料（ＰＢ１５：３）、５７．６ｇの黒色顔料（Ｎｉｐｅｘ（登録商標）−３５）および４０４．５０ｇのＤＩ水を合わせ、スラリーを作製した。その後、２．６９ｇのＰＡＣ（ポリ塩化アルミニウム）を３３．２１ｇの０．０２Ｍ硝酸と混合し、次いで、３０００〜４０００ＲＰＭで均質化しつつ、上のスラリーに加え、０．３Ｍ硝酸を用い、ｐＨを５．００〜３．００に調節する。この反応器を３１０ＲＰＭに設定し、４５℃まで加熱し、トナー粒子を凝集させた。トナーの粒径が４．８〜５μｍに達したら、上述の実施例４で調製した１２６．５０ｇのスチレン−アクリレートラテックスＣおよび２．５５ｇの５％テキサノールを含むシェルコーティングを加えた。反応物をさらに５０℃まで加熱した。トナーの粒径が５．６〜６ミクロンに達したら、２０．７９ｇの４％ＮａＯＨ溶液を用い、スラリーのｐＨを４．８９に調節して凍結を開始した。次いで、反応器のＲＰＭを１９２まで下げ、その後、ｐＨが７．７１に達するまで、５．７７グラムのキレート化剤（Ｖｅｒｓｅｎｅ１００）を加えた。反応器の温度を７４℃まで上げた。温度が７４℃に達したら、３３．８８ｇの０．３Ｍ硝酸を用い、スラリーのｐＨを７．１６から４．７９に下げた。反応器の温度をさらに８６℃まで上げた。温度が融着温度に達したら、スラリーを約１１０分間融着させた。次いで、スラリーを急冷し、７９４ｇのＤＩ氷で冷却した。Ｆｌｏｗ  Ｐａｒｔｉｃｌｅ  Ｉｍａｇｅ  Ａｎａｌｙｓｉｓ（ＦＰＩＡ）装置で測定した場合、最終的な粒径は、７．３４ミクロンであり、ＧＳＤｖが１．２１、ＧＳＤｎが１．２１、真円度が０．９７３であった。次いで、トナーを洗浄し、凍結乾燥させた。
【００７９】
（実施例６）
（トナーシェルに５％テキサノールを含む開示ハイブリッドトナーの調製）
２Ｌ反応器中、９４．１２ｇのアモルファスポリエステルエマルションＡ、９４．１２ｇのアモルファスポリエステルエマルションＢ、１８．２０ｇのスチレン−アクリレートラテックスＣ、２９．１６ｇの結晶性ポリエステルエマルションＤ、４５．９４ｇのＴｍが約９０℃、固形分約３０％のエマルション形態のポリエチレンワックス、９．５５ｇのシアン顔料（ＰＢ１５：３）、５７．６ｇの黒色顔料（Ｎｉｐｅｘ（登録商標）−３５）および４５０．０７ｇのＤＩ水を合わせ、スラリーを作製した。その後、２．６９ｇのＰＡＣ（ポリ塩化アルミニウム）を３３．２１ｇの０．０２Ｍ硝酸と混合し、次いで、３０００〜４０００ＲＰＭで均質化しつつ、上のスラリーに加え、０．３Ｍ硝酸を用い、ｐＨを５．００〜３．００に調節する。この反応器を３２０ＲＰＭに設定し、４４℃まで加熱し、トナー粒子を凝集させた。トナーの粒径が４．８〜５μｍに達したら、上述の実施例４で調製した１０３．６０ｇのスチレン−アクリレートラテックスＣおよび２．１４ｇの５％テキサノールを含むシェルコーティングを加えた。反応物をさらに５０℃まで加熱した。トナーの粒径が５．６〜６ミクロンに達したら、１５．１３ｇの４％ＮａＯＨ溶液を用い、スラリーのｐＨを４．７２に調節して凍結を開始した。次いで、反応器のＲＰＭを２０８まで下げ、その後、ｐＨが７．２９に達するまで、５．７７グラムのキレート化剤（Ｖｅｒｓｅｎｅ１００）を加えた。反応器の温度を７０℃まで上げた。温度が７０℃に達したら、３９．４７ｇの０．３Ｍ硝酸を用い、スラリーのｐＨを７．０２から５．０３に下げた。反応器の温度をさらに８３℃まで上げた。温度が融着温度に達したら、スラリーを約４２分間融着させた。次いで、スラリーを急冷し、７５７ｇのＤＩ氷で冷却した。Ｆｌｏｗ  Ｐａｒｔｉｃｌｅ  Ｉｍａｇｅ  Ａｎａｌｙｓｉｓ（ＦＰＩＡ）装置で測定した場合、最終的な粒径は、５．９６ミクロンであり、ＧＳＤｖが１．２０、ＧＳＤｎが１．２１、真円度が０．９８５であった。次いで、トナーを洗浄し、凍結乾燥させた。
【００８０】
（実施例７）
（トナー粒子の特性および性能）
コントロールハイブリッドトナーおよび３種類の開示ハイブリッドトナーのトナー粒子の特性および性能を比較し、以下の表２にまとめている。１％のＴｅｘａｎｏｌ（登録商標）または５％のＴｅｘａｎｏｌ（登録商標）を含むラテックスをシェルに添加した開示ハイブリッドトナーは、コントロールハイブリッドトナーと比較して良好なＧＳＤｎが得られた。コントロールハイブリッドトナーは、ＧＳＤｎ＝１．４０を示し、これは許容範囲ではない。全体的な微粒子の合計も、３種類すべての開示ハイブリッドトナーについて少なかった。しかし、実施例５の開示ハイブリッドトナーの粒径は、他のものよりも大きく、これにより微粒子が見かけ上減少している。このトナーは、処理条件をいくらか変更して実施例６で再び製造され、他の実施例のトナーよりも粒径はいくらか小さく、さらに、微粒子が非常に少なく、実施例５および６の微粒子量の向上は、シェル中に５％のＴｅｘａｎｏｌ（登録商標）を含むトナーの小さな粒径によって生じたものではない。
【００８１】
（トナーの融合評価）
製造されたトナーの融合特徴は、しわ面積、最低固定温度、光沢、ホットオフセット温度（ＨＯＴ）およびむら発生温度によって決定された。
【００８２】
すべての融合していない画像を、改変Ｘｅｒｏｘ複写機を用いて作成した。ＣＸＳ紙（Ｃｏｌｏｒ  Ｘｐｒｅｓｓｉｏｎｓ  Ｓｅｌｅｃｔ、９０ｇｓｍ、コーティングされていない、Ｘｅｒｏｘ  Ｐ／Ｎ  ３Ｒ１１５４０）の上に置かれるトナーの量としてＴＭＡ（単位面積あたりのトナーの質量）１．００ｍｇ／ｃｍ２を使用し、光沢、しわおよびホットオフセットの測定に使用した。光沢／しわの標的は、ページの中央に配置された四角形の画像であった。
【００８３】
次いで、サンプルを、紙輸送部と共に外部モーターおよび温度制御部を取り付けたＸｅｒｏｘ（登録商標）７００製造フューザーＣＲＵからなる油を使用しないフュージング固定具を用いて融合した。フューザーの処理速度を２２０ｍｍ／ｓ（ニップ滞留時間〜３４ｍｓ）に設定し、光沢およびしわの測定について、サンプルについてフューザーロールの温度をコールドオフセットからホットオフセットまで、または２１０℃まで変えた。フューザーロールの設定温度を変えた後、１０分間待ち、ベルトと圧力アセンブリの温度を安定化した。
【００８４】
（しわ面積）
トナー画像は、トナー画像が載った基材（例えば、紙）の一部にしわを付け、しわの中のトナーが紙から分離する程度を定量化することによって決定されるような機械特性（例えば、しわ）を示す。良好なしわ耐性は、値が１ｍｍ未満であると考えられてもよく、しわのついた画像の平均幅は、紙の上に画像を印刷し、その後、（ａ）画像が印刷された領域を内側に折り曲げ、（ｂ）折り曲げられた画像の上を、標準的なＴＥＦＬＯＮ（登録商標）コーティングされた約８６０グラムの銅製ロールを通過させ、（ｃ）紙を広げ、しわの付いた画像付き表面から浮き上がったインクを綿製の布で拭き取り、（ｄ）しわの付いた領域のうちインクのない平均幅を、画像分析機を用いて測定することによって測定される。しわの値は、特に、画像が、しわの上で均一に破壊されるほど十分に固い場合には、面積の観点で報告することもでき、面積の観点で測定されるとき、しわの値１００は、約１ｍｍの幅に対応する。
【００８５】
（最低固定温度）
最低固定温度（ＭＦＴ）の測定は、特定の温度で融合された紙の上の画像を折り曲げ、この折り目全体に標準的な錘を回転させることを含む。市販の折り畳み機（例えば、Ｄｕｐｌｏ  Ｄ−５９０紙折り畳み機）を用い、印刷物を折り畳んでもよい。次いで、折り畳まれた画像を広げ、顕微鏡で分析し、この折り畳み部分で示されるしわの量に基づいて数値化して評価する。最低融合温度（非常に少ないしわを示す）が得られるまで、この手順を種々の温度で繰り返す。
【００８６】
（光沢）
印刷物の光沢（ガードナー光沢単位または「ｇｇｕ」）を７５°を用いて測定した。約１２０℃〜約２１０℃の温度のフューザーロール温度で融合したトナー画像のためのＢＹＫガードナー光沢計。
【００８７】
（光沢のむら発生）
光沢のむら発生温度は、印刷物がむらのある質感を示す温度であり、印刷物の上のｍｍスケールでの不均一な光沢を特徴とし、フューザーに小さな領域でトナーが付着し始めることに起因する。
【００８８】
（ホットオフセット）
ホットオフセット温度（ＨＯＴ）は、フューザーロールを汚染したトナーが紙に再び移動する温度である。これを観察するために、融合した画像を含む印刷物の直後に、無地の紙片（捕捉シート）をフューザーに送る。特定の融合温度で無地の捕捉シートに画像の裏移りがみられる場合、これがホットオフセット温度である。
【００８９】
（融合評価試験）
コントロールハイブリッドトナーならびに実施例３および実施例５の開示ハイブリッドトナーについて、融合の結果を表２に示す。シェルにテキサノールを加えると、光沢４０を達成するのに必要な温度は、１５７から、１％のテキサノールを用いた場合に１５１、５％テキサノールを用いた場合に１４４へとかなり低下する。同様に、ＭＦＴ温度も、特にテキサノールを加える量が多いときにかなり低下する。同時に、ＨＯＴ温度は、試験した最も高い温度である２１０℃でも良好なままである。テキサノールを含む両トナーについて、むら発生温度はわずかに低いだけであるが、むら発生は、最も高い温度である２１０℃での試験の上限でのみみられ、これは許容範囲である。従って、テキサノールを加えると、トナーは、かなり低い温度で、許容範囲のしわ発生および光沢で融合することができ、融合の上限温度でもほとんど変化しない。また、ピーク光沢は、シェルに加えられたテキサノールの量が増えるにつれて大きくなる。
【００９０】
（トナー現像剤の評価）
外部トナー添加剤を含まない元となる両トナー粒子と、一連の外部添加剤をブレンドしたトナーについて、ベンチ現像剤の性能を得た。
【００９１】
（トナー添加剤のブレンド）
それぞれのサンプルについて、約５０ｇのトナーを、シリカ、チタニアおよび亜鉛のステアリン酸塩を含む添加剤パッケージと共にＳＫＭミルに加え、次いで、約１２５００ｒｐｍで約３０秒間ブレンドした。表面添加剤は、１．２９％のＲＹ５０Ｌシリカ、０．８６％のＲＸ５０シリカ、０．８８％のＳＴＴ１００Ｈチタニア、１．７３％のＸ２４ゾルゲルコロイド状シリカ、０．１８％のステアリン酸亜鉛、０．５％のＰＭＭＡ、０．２８％の酸化セリウム粒子であった。
【００９２】
（トナーの帯電）
表面添加剤を含まない元となる両トナー粒子と、表面添加剤とブレンドしたトナーについて、トナーの電荷を集めた。元となるトナー粒子の場合、担体中の５ｐｐｈのトナーを調製し、６０ｍＬガラス瓶中、１．５グラムのトナーおよび３０グラムのＸＥＲＯＸ（登録商標）７００担体であり、担体に６ｐｐｈのトナーをブレンドしたトナーの場合、６０ｍＬガラス瓶中、１．８グラムのトナーおよび３０グラムのＸｅｒｏｘ  ７００担体であった。サンプルを２１．１℃、１０％ＲＨの低湿ゾーン（Ｊゾーン）で、別個のサンプルは、約２８℃／相対湿度８５％の高湿ゾーン（Ａゾーン）で３日間かけて平衡状態にした。元となるトナー粒子を含む現像剤をＴｕｒｂｕｌａミキサーで１０分間帯電させ、添加剤をブレンドしたトナーを含む現像剤をＴｕｒｂｕｌａミキサーで６０分間帯電させた。
【００９３】
（トナー評価の結果）
表２に示される元となるトナーの帯電は、ハイブリッドコントロールトナーおよびシェルに１％または５％のテキサノールを含む２種類の開示ハイブリッドトナーと同様であり、すべて許容範囲である。ブレンドしたトナーの場合、シェルに１％または５％のテキサノールを含む両方の開示ハイブリッドトナーの方が、ＡゾーンおよびＪゾーンで高い電荷を有している。これは、トナー表面の良好な形状に起因するものであると考えられ、トナー電荷を制御するという点で添加剤がもっと効果的になる。ある実施形態において、両ゾーンで電荷が高いことが望ましい場合があり、他の実施形態において、低い密度の画像が生じる場合がある。しかし、高い電荷が望ましくない場合には、トナー表面添加剤の保持量を減らしてもよい。
【００９４】
【表２】
0006769752.tif 000004
【００９５】
図１は、実施例２のコントロールのハイブリッドトナー表面を１３，０００倍に拡大した走査型電子顕微鏡（ＳＥＭ）画像を示す。図２は、実施例３の開示ハイブリッドトナーのトナー表面を１３，０００倍に拡大したＳＥＭ画像を示す。図３は、実施例５の開示ハイブリッドトナーのトナー表面を１０，０００倍に拡大したＳＥＭ画像を示す。図４は、実施例６の開示ハイブリッドトナーのトナー表面を１２，０００倍に拡大したＳＥＭ画像を示す。開示ハイブリッドトナーにテキサノールラテックスを加えると、非常に低い濃度（例えば、１％濃度、特に、５％濃度）であっても、表面の融着を向上し、平滑な表面が得られることが示される。
【図１】
0006769752.tif 000005
【図２】
0006769752.tif 000006
【図３】
0006769752.tif 000007
【図４】
0006769752.tif 000008